СПОСОБ КАРБОНИЛИРОВАНИЯ ДИМЕТИЛОВОГО ЭФИРА

1. Способ получения метилацетата, включающий карбонилирование сырья на основе диметилового эфира монооксидом углерода при практически безводных условиях в присутствии цеолитного катализатора, эффективного в указанном карбонилировании, причем реакцию проводят при температуре, составляющей от 240 до 350°С, и в присутствии водорода.
2. Способ по п.1, в котором температура составляет от 275 до 350°С.
3. Способ по п.1, в котором молярное отношение монооксид углерода:водород составляет от 1:3 до 15:1.
4. Способ по п.1, в котором процесс протекает при парциальном давлении водорода от 0,1 до 50 бар (отн.).
5. Способ по п.4, в котором процесс протекает при парциальном давлении водорода от 5 до 25 бар (отн.).
6. Способ по п.1, в котором процесс протекает при общем давлении от 10 до 100 бар (отн.).
7. Способ по п.6, в котором процесс проводят при общем давлении, составляющем от 30 до 80 бар (отн.).
8. Способ по п.1, в котором цеолит пропитан одним или более металлов.
9. Способ по п.1, в котором цеолит содержит по меньшей мере один канал, который задается 8-членным кольцом.
10. Способ по п.9, в котором цеолит выбирают из группы, включающей морденит, ферриерит, оффретит и гмелинит.
11. Способ по п.10, в котором морденит представляет собой Н-морденит или подвергнут ионному обмену или на него другим способом нанесен по меньшей мере один металл, выбранный из группы, включающей медь, никель, иридий, серебро, родий, платину, палладий и кобальт.
12. Способ по п.11, в котором содержание металла в мордените составляет от 50 до 120 мол.% по отношению к алюминию.
13. Способ по п.1, в котором по меньшей мере некоторое количество метилацетатного продукта гидролизуют с получением уксусной кислоты.
14. Способ по п.1, в котором карбонилирование протекает в присутствии цеолита морденита при температуре, составляющей от 275 до 350°С, при общем давлении, составляющем от 30 до 80 бар (отн.), и молярном соотношении монооксид углерода:водород, составляющем от 1:1 до 4:1.
15. Способ по п.1, в котором карбонилирование проводят в присутствии цеолита морденита при температуре, составляющей от 275 до 350°С, при общем давлении, составляющем от 30 до 80 бар (отн.) и при парциальном давлении водорода, составляющем от 5 до 25 бар (отн.).